(57)【特許請求の範囲】
【請求項１】
アニオン界面活性剤（ＡＡ）及び／又はアニオン界面活性剤（ＡＮ）からなるアニオン界面活性剤（Ａ）と、ノニオン界面活性剤（Ｂ）とを含有し、
前記アニオン界面活性剤（ＡＡ）が、下記化学式（１）で表されるアニオン界面活性剤であり、
前記アニオン界面活性剤（ＡＮ）が、炭素数８〜１８の脂肪族アミンのアルキレンオキサイド付加物をアニオン化して得られるアニオン界面活性剤（ＡＮ−１）及び／又はアミノ基で片末端が封鎖された（ポリ）アルキレンオキサイド構造単位を含み、前記アミノ基の置換基の１つが炭素数８〜１８の脂肪族炭化水素基であるアニオン界面活性剤（ＡＮ−２）であり、
アニオン界面活性剤（Ａ）とノニオン界面活性剤（Ｂ）の総不揮発分重量に対して、アニオン界面活性剤（Ａ）の不揮発分重量が５〜６０重量％、ノニオン界面活性剤（Ｂ）の不揮発分重量が４０〜９５重量％である、繊維用精練剤組成物。
Ｒ1Ｏ（ＡＯ）n（ＣＨ2）2ＣＯＯＭ      （１）
（式中、Ｒ1は、隣接する酸素原子とともに、炭素数８〜１８の脂肪族二級アルコキシ基及び／又は炭素数８〜１８の分岐脂肪族アルコキシ基を形成し、ＡＯはエチレンオキサイド基（ＥＯ）、プロピレンオキサイド基（ＰＯ）から選ばれる少なくとも１種のアルキレンオキサイド基を表し、これらはブロック付加体、交互付加体又はランダム付加体のいずれを構成していてもよく、Ｍは水素原子又はアルカリ性基、ｎは１〜５０の整数である。）
【請求項２】
前記アニオン界面活性剤（Ａ）が前記アニオン界面活性剤（ＡＡ）であり、
該アニオン界面活性剤（ＡＡ）が、炭素数１０〜１２の分岐の脂肪族アルコールのエチレンオキサイド３〜７モル付加物のノニオン界面活性剤をエーテルカルボキシ（塩）エチル化して得られるアニオン界面活性剤である、請求項１に記載の繊維用精練剤組成物。
【請求項３】
前記アニオン界面活性剤（Ａ）が前記アニオン界面活性剤（ＡＡ）であり、
該アニオン界面活性剤（ＡＡ）が、Ｒ1が炭素数１０〜１２の分岐の脂肪族炭化水素、ＡＯがエチレンオキサイド基、ｎ＝３〜７であるアニオン界面活性剤である、請求項１に記載の繊維用精練剤組成物。
【請求項４】
前記アニオン界面活性剤（Ａ）が前記アニオン界面活性剤（ＡＮ）であり、
該アニオン界面活性剤（ＡＮ）が、下記化学式（３）で表されるアニオン界面活性剤である、請求項１に記載の繊維用精練剤組成物。
Ｒ2Ｎ［（ＡＯ）m（ＣＨ2）pＣＯＯＭ］［（ＡＯ）nＸ］  （３）
（式中、Ｒ2は炭素数８〜１８の脂肪族炭化水素基を表し、ＡＯはエチレンオキサイド基（ＥＯ）、プロピレンオキサイド基（ＰＯ）から選ばれる少なくとも１種のアルキレンオキサイド基を表し、これらはブロック付加体、交互付加体又はランダム付加体のいずれを構成していてもよく、Ｘは（ＣＨ2）pＣＯＯＭ基又は水素原子、Ｍは水素原子又はアルカリ性基、ｍ及びｎは１〜５０の整数、ｐは１〜３の整数である。）
【請求項５】
前記アニオン界面活性剤（ＡＮ）が、Ｒ2が炭素数１２〜１６の脂肪族炭化水素基、ＡＯがエチレンオキサイド基、ｎ＝２〜１０であるアニオン界面活性剤である、請求項４に記載の繊維用精練剤組成物。
【請求項６】
前記アニオン界面活性剤（ＡＮ）が、炭素数１２〜１６の脂肪族アミンのエチレンオキサイド２〜１０モル付加物のノニオン界面活性剤をエーテルカルボキシ（塩）化して得られるアニオン界面活性剤である、請求項４に記載の繊維用精練剤組成物。
【請求項７】
請求項１〜６のいずれかに記載の繊維用精練剤組成物を含む処理浴中で、天然繊維、化合繊維又はこれらの混紡混織繊維を精練する、繊維の精練方法。
【発明の詳細な説明】
【技術分野】
【０００１】
本発明は、繊維用精練剤組成物に関し、より詳細には、繊維の精練工程に使用される繊維用精練剤組成物に関する。
【背景技術】
【０００２】
従来、天然繊維、なかでもセルロース系の繊維には樹脂及びロウ分が、また、繊維から製織した織布にはアクリル酸エステル系樹脂、ポリビニルアルコール系、でんぷん系、ワックス系などの糊剤成分が、夾雑物として存在しているため、それらを除去するために精練処理が施される。精練処理方法には、精練処理機に繊維製品を供給する方式により、大きく分けてバッチ方式と連続方式とがある。精練処理機は、主に処理槽（特に、連続方式では主にサチュレーターと呼ばれる処理槽）、絞りローラー及び多段ロールを有するスチーマーボックス等からなる。例えば、連続方式の精練処理は、サチュレーターに精練剤、キレート剤等を含有するアルカリ性水溶液（以下、処理液）を満たし、これに繊維製品を浸漬させ、順に、絞りローラー、スチーマーボックス中を通過させることにより行われる。これにより、処理液と共に夾雑物が除去される。【０００３】
通常、綿糸及びポリエステル／綿の混紡糸の高密度織物では、糊剤の付着量が多いため、アルカリ濃度を上げて処理する。アルカリ濃度は、水酸化ナトリウムの固形分換算で１０ｇ／Ｌ〜４０ｇ／Ｌが一般的であるが、織布の糊剤付着量により４０ｇ／Ｌ〜１００ｇ／Ｌとする場合がある。しかし、このようにアルカリ濃度を上げると、精練剤との併用安定性が悪くなり、白濁や分離を招く。また、浸透性も非常に妨げる。一方、高濃度アルカリと併用安定性のよい精練剤を用いた場合でも、極端に浸透性が悪くなる。逆に高濃度アルカリ浴中で浸透性の良い精練剤を用いても白濁や分離を招く。
従って、この問題を解決するためには背反関係の要求特性を両立できる新規アニオン界面活性剤の開発が必要である。【０００４】
最近の例として、特開平６−２００４７１号公報には、アルキルポリエーテルのカルボキシメチル化物が高アルカリで白濁せず、精練性に優れることが開示されている。しかし、耐アルカリ性及び浸透性の両立は十分ではない。
また、特開２００１−３２６３号公報には、特定のノニオン活性剤とアニオン界面活性剤とを併用した繊維用精練剤が開示されており、これは、環境ホルモン作用の恐れがなく、精練性に優れている。しかし、アニオン界面活性剤として例示されているカルボン酸（塩）や燐酸エステル（塩）の配合比率が少なく、綿糸及びポリエステル／綿の混紡糸の高密度織物には、高アルカリ濃度での耐アルカリ性及び浸透性において十分ではない。
【特許文献１】特開平６−２００４７１号公報
【特許文献２】特開２００１−３２６３号公報
【発明の開示】
【発明が解決しようとする課題】
【０００５】
本発明の目的は、高濃度アルカリ条件で処理しても浸透性、併用安定性が良好で、精練性を向上することができる繊維用精練剤組成物を提供することである。
【課題を解決するための手段】
【０００６】
本発明者らは、特定のアニオン界面活性剤（ＡＡ）及び／又はアニオン界面活性剤（ＡＮ）と、ノニオン界面活性剤（Ｂ）とを併用することにより、高濃度アルカリでも、精練液が分離せずに安定性を維持でき、浸透性及び精練性が良好であることを見出し、本発明を完成した。
すなわち本発明の繊維用精練組成物は、
アニオン界面活性剤（ＡＡ）及び／又はアニオン界面活性剤（ＡＮ）からなるアニオン界面活性剤（Ａ）と、ノニオン界面活性剤（Ｂ）とを含有し、
前記アニオン界面活性剤（ＡＡ）が、下記化学式（１）で表されるアニオン界面活性剤であり、
前記アニオン界面活性剤（ＡＮ）が、炭素数８〜１８の脂肪族アミンのアルキレンオキサイド付加物をアニオン化して得られるアニオン界面活性剤（ＡＮ−１）及び／又はアミノ基で片末端が封鎖された（ポリ）アルキレンオキサイド構造単位を含み、前記アミノ基の置換基の１つが炭素数８〜１８の脂肪族炭化水素基であるアニオン界面活性剤（ＡＮ−２）であり、
アニオン界面活性剤（Ａ）とノニオン界面活性剤（Ｂ）の総不揮発分重量に対して、アニオン界面活性剤（Ａ）の不揮発分重量が５〜６０重量％、ノニオン界面活性剤（Ｂ）の不揮発分重量が４０〜９５重量％である繊維用精練組成物。
Ｒ1Ｏ（ＡＯ）n（ＣＨ2）2ＣＯＯＭ      （１）
（式中、Ｒ1は、隣接する酸素原子とともに、炭素数８〜１８の脂肪族二級アルコキシ基及び／又は炭素数８〜１８の分岐脂肪族アルコキシ基を形成し、ＡＯはエチレンオキサイド基（ＥＯ）、プロピレンオキサイド基（ＰＯ）から選ばれる少なくとも１種のアルキレンオキサイド基を表し、これらはブロック付加体、交互付加体又はランダム付加体のいずれを構成していてもよく、Ｍは水素原子又はアルカリ性基、ｎは１〜５０の整数である。）
【０００７】
本発明の繊維の精練方法は、上記繊維用精練剤組成物を含む処理浴中で、天然繊維、化合繊維又はこれらの混紡混織繊維を精練する繊維の精練方法である。
【本発明の効果】
【０００８】
本発明によれば、耐アルカリ性、浸透性、再湿潤性及び精練性が良好な繊維用精練剤組成物を供給することができる。
【発明を実施するための最良の形態】
【０００９】
本発明の繊維用精練組成物に用いられるアニオン界面活性剤（ＡＡ）としては、例えば、
（１）Ｃ8-18の脂肪族二級アルコールのアルキレンオキサイド付加物をアニオン化して得られるもの（ＡＡ−１ａ）、
（２）Ｃ8-18の分岐脂肪族アルコールのアルキレンオキサイド付加物をアニオン化して得られるもの（ＡＡ−１ｂ）、
（３）Ｃ8-18の脂肪族二級アルコキシ基で片末端が封鎖された（ポリ）アルキレンオキサイド構造単位を含むもの（ＡＡ−２ａ）、
（４）Ｃ8-18の分岐脂肪族アルコキシ基で片末端が封鎖された（ポリ）アルキレンオキサイド構造単位を含むもの（ＡＡ−２ｂ）
等が挙げられる。
なお、本発明において「片末端が封鎖された」とは、片末端に所定の置換基が結合されていることを意味する。【００１０】
このようなアニオン界面活性剤（ＡＡ）としては、式（１）又は式（２）で表わされるものが、それぞれ、耐アルカリ性及び浸透性に優れ、好ましい。
Ｒ1Ｏ（ＡＯ）n（ＣＨ2）pＣＯＯＭ      （１）
[Ｒ1Ｏ（ＡＯ）n]qＰＯ4-qＭ3-q      （２）
（式中、Ｒ1は、隣接する酸素原子とともに、炭素数８〜１８の脂肪族二級アルコキシ基及び／又は炭素数８〜１８の分岐構造を有する脂肪族アルコキシ基を形成し、ＡＯはエチレンオキサイド基（ＥＯ）、プロピレンオキサイド基（ＰＯ）から選ばれる少なくとも１種のアルキレンオキサイド基を表し、これらはブロック付加体、交互付加体又はランダム付加体のいずれを構成していてもよく、Ｍは水素原子又はアルカリ性基、ｎは１〜５０の整数、ｐは１〜３の整数、qは１又は２である）
ここでアルカリ性基とは、イオン化してアルカリ性を示す原子又は分子であり、アルカリ金属、アルカリ土類金属、４級アンモニウム基などが例示される。【００１１】
また、アニオン界面活性剤（ＡＮ）としては、例えば、
（５）Ｃ8-18の脂肪族アミンのアルキレンオキサイド付加物をアニオン化して得られるもの（ＡＮ−１）及び
（６）アミノ基で片末端が封鎖された（ポリ）アルキレンオキサイド構造単位を含み、前記アミノ基の置換基の１つがＣ8-18の脂肪族炭化水素基であるもの（ＡＮ−２）等が挙げられる。【００１２】
このようなアニオン界面活性剤（ＡＮ）としては、式（３）で表わされるものが、耐アルカリ性に優れ、好ましい。
Ｒ2Ｎ[（ＡＯ）m（ＣＨ2）pＣＯＯＭ][（ＡＯ）nＸ]      （３）
（式中、Ｒ2は、炭素数８〜１８の脂肪族炭化水素基を表し、Ｘは（ＣＨ2）pＣＯＯＭ基又は水素原子、ｍは１〜５０の整数であり、ＡＯ、Ｍ、ｎ及びｐは上記と同義である）【００１３】
本発明のアニオン界面活性剤（ＡＡ）は、その分子中に、炭素数８〜１８の脂肪族基を有しており、好ましくは、炭素数８〜１２又は１０〜１２の脂肪族基を有している。ここで脂肪族基は、脂肪族二級アルコール、分岐脂肪族アルコール、脂肪族二級アルコキシ基、分岐脂肪族アルコキシ基を構成する。また、アニオン界面活性剤（ＡＮ）は、その分子中に、炭素数８〜１８の脂肪族基を有しており、好ましくは、炭素数１２〜１６の脂肪族基を有している。ここで脂肪族基は、脂肪族アミン、脂肪族炭化水素基を構成する。【００１４】
脂肪族基の具体例としては、ｎ−オクチル、２−エチルヘキシル、ｎ−ノニル、ｎ−デシル、イソデシル、ｎ−ウンデシル、ｎ−ドデシル、トリデシル、テトラデシル、ペンタデシル、ヘキサデシル、ヘプタデシル、オクタデシル等が挙げられる。なかでも、浸透性及び生分解性が優れている点で、二級又は分岐構造のアルコールまたはアルコキシ基を形成するものが好ましい。特に、アニオン界面活性剤（ＡＮ）では、ラウリルアミン、ステアリルアミンを構成するものが例示される。ここでの脂肪族基は、直鎖、分岐のいずれでもよく、一級から三級のいずれの構造となるものでもよいが、浸透性及び生分解性が優れている点で、二級又は分岐アミンを形成するものが好ましい。【００１５】
アルキレンオキサイドにおいては、炭素数は特に限定されないが、例えば、エチレンオキサイド基（ＥＯ）及び／又はプロピレンオキサイド基（ＰＯ）であることが好ましい。また、アルキレンオキサイドは、ブロック付加体、交互付加体又はランダム付加体のいずれを構成していてもよい。アルキレンオキサイドの付加モル数としては１〜５０が挙げられ、１〜２０モル付加したものが好ましく、２〜１０モル付加したものがより好ましい。【００１６】
アニオン界面活性剤（ＡＡ−１）及び（ＡＮ−１）のアニオン化は、ホスフェート系アニオン及びカルボキシレートアニオンのいずれでもよい。ただし、昨今の排水負荷低減を目的としたリン規制などを考慮するとカルボキシレートアニオンが好ましい。
アニオン界面活性剤は、単独あるいは２種類以上の混合で使用してもよい。この場合のそれらの混合比率は特に限定されない。【００１７】
特に、本発明においては、式（１）の化合物としては、耐アルカリ性及び浸透性において特に優れる点から、炭素数が１０〜１２で分岐した脂肪族アルコールのエチレンオキサイド３〜７モル付加物のノニオン界面活性剤をエーテルカルボキシ（塩）エチル化して得られるアニオン界面活性剤、あるいはＲ1が炭素数１０〜１２で分岐した脂肪族炭化水素であり、ＡＯがエチレンオキサイド基であり、ｎ＝３〜７であり、ｐ＝２であるアニオン界面活性剤が好ましい。【００１８】
また、本発明においては、式（２）の化合物としては、炭素数が１０〜１２で分岐した脂肪族アルコールのエチレンオキサイド３〜７モル付加物のノニオン界面活性剤をリン酸エステル（塩）化して得られるアニオン界面活性剤、あるいはＲ1が炭素数１０〜１２で分岐した脂肪族炭化水素であり、ＡＯがエチレンオキサイド基であり、ｎ＝３〜７であるアニオン活性剤が好ましい。【００１９】
さらに、本発明においては、式（３）の化合物として、Ｒ2が炭素数１２〜１６の脂肪族炭化水素であり、ＡＯがエチレンオキサイド基、ｎ＝２〜１０であるアニオン活性剤、あるいは炭素数が１２〜１６の脂肪族アミンのエチレンオキサイド２〜１０モル付加物のノニオン活性剤をエーテルカルボキシ（塩）化して得られるアニオン活性剤が好ましい。【００２０】
ノニオン界面活性剤（Ｂ）は、精練剤などで使用される公知の界面活性剤のいずれを用いてもよい。例えば、ポリオキシエチレンアルキルエーテル、ポリオキシエチレンアルキルアリールエーテル、ポリオキシアルキレンアルキルエーテル、ポリオキシアルキレンアルキルアリールエーテル、ポリオキシアルキレンアリールエーテル、ポリオキシアルキレンアルキルアミン、ポリオキシアルキレングリコール等が挙げられる。これらは単独でも２種類以上を配合してもよい。【００２１】
本発明の繊維用精錬剤組成物においては、アニオン界面活性剤（ＡＡ）及び／又はアニオン界面活性剤（ＡＮ）ならびにノニオン界面活性剤（Ｂ）の総固形分重量に対してアニオン界面活性剤（ＡＡ）及び／又は（ＡＮ）が５〜６０重量％、ノニオン界面活性剤（Ｂ）が４０〜９５重量％であることが好ましく、アニオン界面活性剤が１５〜６０重量％、ノニオン界面活性剤が４０〜８５重量％であることが好ましく、アニオン界面活性剤が２０〜５５重量％、ノニオン界面活性剤が４５〜８０重量％であることがより好ましい。これにより、耐アルカリ性及び精練性を充分確保することができる。また、アニオン界面活性剤（ＡＡ）及び／又は（ＡＮ）及びノニオン界面活性剤（Ｂ）の総不揮発分重量に対してアニオン界面活性剤（ＡＡ）及び／又は（ＡＮ）が５〜６０重量％、ノニオン界面活性剤（Ｂ）が４０〜９５重量％で配合されていることが好ましい。これにより、第三成分として溶剤、消泡剤、アルカリ剤などを配合することができる。【００２２】
本発明の精練剤組成物には、必要に応じて、ソーダ灰、水酸化ナトリウム等のアルカリビルダー及びポリオキシアルキレンエーテル系、シリコーンオイル系、鉱物油系、天然脂肪酸塩（ヤシ油脂肪酸カリウム塩等）等の消泡剤等を併用することができる。【００２３】
本発明の精練剤は、処理浴中の不揮発分濃度が０．７〜２０ｇ／Ｌ、好ましくは３〜１０ｇ／Ｌとなるように用いられる。この場合、処理液のアルカリ濃度、例えば水酸化ナトリウム濃度を、１〜１００ｇ／Ｌとすることが適しており、１０〜８０ｇ／Ｌとすることが好ましい。ここで不揮発分（固形分ともいう）とは、試料の一定量をアルミシートに平らに広げて赤外線ランプ照射下１１０℃で乾燥し、１５０秒間の揮発分の変動幅が０.１５重量％になった時を測定の終点とする場合の残分である。【００２４】
本発明の精練剤は、木綿、麻、羊毛などの天然繊維、ポリエステル、ナイロン、レーヨン、トリアセテート等の化合繊維及びこれらの混紡交織繊維に適用できる。精練方法は、通常、バッチ方式、連続方式のいずれでもよいが、一般にアルカリ濃度が高い連続方式において、本発明の精錬剤が好適に用いる。精練温度は、繊維の種類に応じて２０〜１４０℃程度、好ましくは５０〜１３０℃程度である。また、繊維精練工程だけではなく、漂白工程などにも使用することができる。【００２５】
以下に、本発明の実施例を示すが、本発明はこれらの実施例に限定されるものではない。
また炭素数８〜１８を有する二級及び／又は分岐の脂肪族アルコールのアルキレンオキサイド付加物及び炭素数８〜１８を有する脂肪族アミンのアルキレンオキサイド付加物の反応例も以下に示す。【００２６】
実施例１
温度計及び攪拌機を備えた容量１リットルの反応容器に、ポリオキシエチレン(３モル)イソデシルエーテル８００ｇを入れ、窒素雰囲気下、４０〜６０℃の範囲で、無水リン酸１６０ｇを徐々に仕込んだ。８０℃で３時間反応を行い、黄色の反応生成物（成分Ａ１）を得た。【００２７】
実施例２〜５
実施例１と同様にして反応生成物（成分Ａ２〜５）を得た。【００２８】
実施例６
温度計、還流冷却器及び攪拌機を備えた容量１リットルの反応容器に、ポリオキシエチレン(３モル)イソデシルエーテル５００ｇ、アクリル酸エチル１５５ｇ、ナトリウムメチラート（２４％）１０ｇを仕込んだ。攪拌しながら昇温し、６０℃で２時間反応を行った。その後、水酸化ナトリウム４０ｇ、軟水２５０ｇ加え、９０℃でさらに２時間反応を行った。塩酸で中和、脱塩することにより、無色透明の反応生成物（成分Ａ５）を得た。【００２９】
実施例７〜１８
実施例６と同様にして反応生成物（成分Ａ７〜１８）を得た。【００３０】
【表１】
0004820294.tif 000002
0004820294.tif 000003
【００３１】
比較例１
下記化合物を配合し、淡黄色透明液状の比較用精練剤を得た。
・EO(3)ラウリルエーテルサルフェートＮａ     １２部
・Ｃ12〜14二級アルコール(EO)9               ４５部
・ヤシ油脂肪酸カリウム塩                      ３部
・水                                        ４０部【００３２】
比較例２
下記化合物を配合し、淡黄色透明液状の比較用精練剤を得た。
・EO(2)2-エチルヘキシルエーテルサルフェートＮａ       １２部
・Ｃ12〜14二級アルコール(EO)9               ４５部
・ヤシ油脂肪酸カリウム塩                      ３部
・水                                        ４０部【００３３】
比較例３
下記化合物を配合し、淡黄色透明液状の比較用精練剤を得た。
・sec-Ｃ15アルキルスルホン酸Ｎａ            １２部
・Ｃ12〜14二級アルコール(EO)9               ４５部
・ヤシ油脂肪酸カリウム塩                      ３部
・水                                        ４０部【００３４】
比較例４
下記化合物を配合し、淡黄色透明液状の比較用精練剤を得た。
・EO(3)トリデカノールサルフェートＮａ       １２部
・Ｃ12〜14二級アルコール(EO)9               ４５部
・ヤシ油脂肪酸カリウム塩                      ３部
・水                                        ４０部【００３５】
比較例５
下記化合物を配合し、淡黄色透明液状の比較用精練剤を得た。
・EO(15)PO(2)イソトリデカノールサルフェートＮａ       １２部
・Ｃ12〜14二級アルコール(EO)9               ４５部
・ヤシ油脂肪酸カリウム塩                      ３部
・水                                        ４０部【００３６】
比較例６
下記化合物を配合し、無色透明液状の比較用精練剤を得た。
・EO(6)イソトリデシルエーテルメチルカルボン酸ナトリウム塩    ２２部
・Ｃ12〜14二級アルコール(EO)9               ３６部
・ヤシ油脂肪酸カリウム塩                      ２部
・水                                        ４０部【００３７】
比較例７
下記化合物を配合し、淡黄色透明液状の比較用精練剤を得た。
・EO(2)ラウリルエーテルメチルカルボン酸ナトリウム塩  ７部
・Ｃ12〜14二級アルコール(EO)9               ４０部
・ヤシ油脂肪酸カリウム塩                      ３部
・水                                        ５０部【００３８】
比較例８
下記化合物を配合し、淡黄色透明液状の比較用精練剤を得た。
・EO(2) ラウリルエーテルの燐酸モノエステルトリエタノールアミン塩    １４部
・Ｃ12〜14二級アルコール(EO)9               ４０部
・ヤシ油脂肪酸カリウム塩                      ３部
・水                                        ４３部【００３９】
各例の評価を、下記の方法で行った。
＜精練方法＞
表に示す各種精練剤を用い、木綿のツイル高密度生機（経糸30／2番  綿  99本／インチ、緯糸10番  綿  88本／インチ）を下記条件で精練を行った。
処  方；酸化糊抜剤          Na2S2O8粉末       ５ｇ／リットル
苛性ソーダ          ４８°Be        ５０ｇ／リットル
精練剤                                ２ｇ／リットル
試験機；ミニカラー染色機
精練条件；１００℃×２０分
浴  比；１：１５
水  洗；６０秒
乾  燥；９０℃×６０分【００４０】
＜浸透性＞
精練剤溶液中に木綿のツイル高密度生機（経糸30／2番  綿  99本／インチ、緯糸10番  綿  88本／インチ）１．５cm角を３０℃精練液の液面に浮かべ、接触してから沈降するまでの時間を５枚について測定した。この条件では、浸透性が140秒以下であることが望ましい。【００４１】
＜再湿潤性＞
精練布に直接染料（Sumilight Supra Turquoise Blue G conc.）(５g/L)液を滴下し、その広がりが十分大きく、緯経に不均一さのないものを良いとする判断基準で外観を判定した。
◎；良好、○；中間、△；不良、×；濡れない【００４２】
＜耐アルカリ性＞
下記試料を40℃で24時間静置し、外観を目視評価した。
処  方；酸化糊抜剤        １５ｇ／リットル
苛性ソーダ        ６０ｇ／リットル
精練剤              ５ｇ／リットル
◎：油滴発生や相分離を起こさず外観も透明を維持する。
○：油滴発生や相分離を起こさないが、外観は懸濁している。
△：一部不均一化状態が認められるが、容易に再分散する。
×：油滴発生や相分離を起こし、再分散しにくい或いはしない。【００４３】
＜精練性＞
精練布をヘキサンを用いてソックスレー抽出装置で抽出し、残脂率を測定した。この条件では、残脂率が0.25％以下であることが望ましい。【００４４】
実施例１９
綿／ポリエステル混紡糸（55／45重量％）の平織（経糸42番  綿／ポリエステル混紡糸  140本／インチ、緯糸42番  綿／ポリエステル混紡糸  76本／インチ）について実施例１１と同様にして精練性等を評価した。その評価の結果を表２に示す。【００４５】
【表２】
0004820294.tif 000004
表２から、本発明の精練剤組成物は優れた精練性、浸透性、再湿潤性、耐アルカリ性を示すことが判る。